(57)【要約】【課題】複数種の波長変換材料を利用した偽造防止効果が高く真偽判定が容易な偽造防止カードを提供する。【解決手段】本発明の偽造防止カード１は、特定波長の光を照射することで、特定波長の色光を発光する波長変換材料を２種類以上混合した印刷インキを用いて、カードの地紋またはパターンを印刷したことを特徴とする。波長変換材料の１種類または２種類が、励起光よりも短波長の色光を発光するものとしても良く、地紋またはパターンが自然光下で不可視であるようにすることもできる。【選択図】　　図１
2004098561.tif 000002
【特許請求の範囲】
【請求項１】
特定波長の励起光を照射することで、特定波長の色光を発光する波長変換材料を２種類以上混合した印刷インキを用いて、カードの地紋またはパターンを印刷したことを特徴とする偽造防止カード。
【請求項２】
波長変換材料の１種類または２種類が、励起光よりも短波長の色光を発光することを特徴とする請求項１記載の偽造防止カード。
【請求項３】
地紋またはパターンが自然光下で不可視であることを特徴とする請求項１または請求項２記載の偽造防止カード。
【発明の詳細な説明】
【０００１】
【発明の属する技術分野】
本発明は、偽造防止カードに関する。詳しくは、カードが備える地紋またはパターンを、特定波長の励起光を照射することで、特定波長の色光を発光する波長変換材料を２種類以上混合した印刷インキを用いて印刷したことを特徴とする偽造防止カードに関する。
したがって本発明の利用分野は、地紋またはパターンを備えた、キャッシュカード、クレジットカード、ＩＤカードなどのカード類全般の製造や利用の分野に関する。
【０００２】
【従来技術】
従来のクレジットカードやプリペイドカードにも蛍光印刷等を使用した偽造防止技術が使用されているものがあるにもかかわらず、近年、これらの技術を模倣した偽造カードが作られており、より高度なセキュリティー性を付加して偽造防止することが求められている。
カードの偽造防止技術として特定の波長の光が照射されることにより発光する蛍光体をカードに設ける技術があり、そのような先行技術には、特許文献１があるが、本願のように、２種以上の波長変換材料を混合した印刷インキを用いたものとは相違している。
【０００３】
【特許文献１】特開２００２−１９３４５号公報
【０００４】
【発明が解決しようとする課題】
そこで、本発明では、印刷インキに２種類以上の波長変換材料を混合して使用することで、より高度なセキュリティー性を付加し得ることを見出し、本発明の完成に至ったものである。
【０００５】
【課題を解決するための手段】
上記課題を解決するための本発明の要旨は、特定波長の励起光を照射することで、特定波長の色光を発光する波長変換材料を２種類以上混合した印刷インキを用いて、カードの地紋またはパターンを印刷したことを特徴とする偽造防止カード、にある。
【０００６】
上記において、波長変換材料の１種類または２種類が、励起光よりも短波長の色光を発光する、ようにすることができ、また、地紋またはパターンが自然光下で不可視である、ようにすることもできる。
【０００７】
【発明の実施の形態】
本発明は、偽造防止カードにおいて、地紋またはパターンの印刷に、光の波長を変換する波長変換材料を２種類以上混合して使用することを特徴とする。
このように波長変換材料を２種類以上混合使用することで、異なる色光の励起光を照射した場合には、波長変換した異なる発光をするため、１種類の波長変換材料による場合よりも一層効果的に偽造カードを検出することができる。
【０００８】
波長変換材料は、特定波長の励起光を照射した場合に特定波長の色光を発光する特徴を有し、材料の選択または設計により励起照射波長、発光波長共に任意に設定することができる。波長変換材料には、従来の蛍光材料も含まれるものであるが、顔料であっても染料であっても良く、また、無機物・有機物のいずれのものも含まれる。
【０００９】
一般に、従来の蛍光材料と言われるものは、物質が光エネルギーを吸収して電子がより高い軌道に上がったのち、別の軌道に落ちてくるときにエネルギーが光として放出され蛍光を発するもので、短波長の励起光により、それよりは長波長の色光の発光をするものであるが、特殊な励起機構により励起光よりも短波長の光を発光するものも多数見出され、実用されている。
したがって、波長変換材料を類別すると、紫外光照射で可視光発光する材料、赤外光照射でより長波長の赤外発光する材料、紫外光照射で赤外光発光する材料、赤外光照射で可視光発光する材料、等となる。
【００１０】
紫外光照射で可視光発光する材料は、紫外線により励起され、これよりも低いエネルギー準位に戻るときに発光するスペクトルのピークが青、緑、赤等の可視波長領域にあるものであり従来から知られているように、硫化亜鉛やアルカリ土類金属の硫化物の蛍光体に、微量の金属（銅、銀、マンガン、鉛、ビスマス等）を付活剤として加え、高温焼成して得られる。母体結晶と付活剤の組合せにより、色相、明るさ等を調整できる。
【００１１】
紫外線励起により発光する波長変換材料の例としては、ＺｎＯ：Ｚｎ、Ｚｎ２　ＳｉＯ４　：Ｍｎ、Ｇｄ２　Ｏ２　Ｓ：Ｔｂ、Ｙ２　Ｏ２　Ｓ：Ｅｕ、Ｙ２　Ｏ３　：Ｅｕ、Ｙ３　Ａｌ５　Ｏ１２：Ｃｅ、ＳｒＡｌ２　Ｏ４　：Ｅｕ，Ｄｙ、ＺｎＳ：Ａｇ等がある。
なお、波長変換材料は、その組成によって表記し、主成分である母体結晶とその中に分散した付活剤または発光中心に分け、（：）でつなぐ式で示している。
例えば、ＺｎＳ：Ｍｎは、母体結晶がＺｎＳ、付活剤がＭｎであることを示す。
【００１２】
波長８００〜８２０ｎｍの赤外光で励起し、より長波長（９８０〜１０２０ｎｍ）に発光する波長変換材料は、例えば、ＬｉＮｄ０．９　Ｙｂ０．１　Ｐ４　Ｏ１２、ＬｉＢｉ０．２　Ｎｄ０．７　Ｙｂ０．１　Ｐ４　Ｏ１２、Ｎｄ０．９　Ｙｂ０．１　Ｎｄ５　（ＭｏＯ４　）４　、ＮａＮｄ０．９　Ｙｂ０．１　Ｐ４　Ｏ１２、Ｎｄ０．８　Ｙｂ０．２　Ｎａ５　（ＷＯ４　）４　、Ｎｄ０．９　Ｙｂ０．１　Ａｌ３　（ＢＯ３　）４　，Ｎｄ０．９　Ｙｂ０．１　Ａｌ２．７　Ｃｒ０．３　（ＢＯ３　）４　、Ｎｄ０．６　Ｙｂ０．４　Ｐ５　Ｏ１４、Ｎｄ０．４　Ｐ５　Ｏ４　等が使用できる。
【００１３】
赤外光励起、可視光変換材料は、特殊な励起機構を有する変換材料であり、エネルギーの小さな赤外線の光子を複数個吸収することによって可視発光の励起を行う。これには、二つのタイプの機構があり、一方は付活剤イオンの中の多段階の励起によって、他方は増感剤からの複数回の共鳴エネルギー伝達によって、それぞれ高い励起が可能になる。前者は、Ｅｒ３＋やＨｏ３＋を付活剤とする多くの母体結晶で観測され、後者は増感剤Ｙｂ３＋が赤外線を吸収し、多段階のエネルギー伝達によって発光中心のＥｒ３＋、Ｔｍ３＋、Ｈｏ３＋等を高い凖位に励起する。
ＹＦ３　：Ｅｒ，Ｙｂ、ＹＦ３　：Ｙｂ，Ｔｍ、ＢａＦＣｌ：Ｙｂ，Ｅｒなどが使用可能である。
【００１４】
また、蛍光染料タイプの波長変換材料もある。可視光において無色の当該タイプの市販品には、ＥＢ−５０１（三井東圧染料社製、発光色：青色）、ＥＧ−３０２（三井東圧染料社製、発光色：黄緑色）、ＥＧ−３０７（三井東圧染料社製、発光色：緑色）、ＥＲ−１２０（三井東圧染料社製、発光色：赤色）、ＥＲ−１２２（三井東圧染料社製、発光色：赤色）、ユビテックＯＢ（チバガイギー社製、発光色：青色）、ユーロピウム−テノイルトリフルオロアセトンキレート（シンロイヒ社製、発光色：赤橙色）等を挙げることができる。
このような波長変換材料を使用すれば、地紋またはパターンが自然光下で不可視なものとすることができる。
なお、可視光において着色している蛍光染料タイプの波長変換材料もあるが、発光色の多くは、当該着色光と同系色であるため、本発明の偽造防止カードに使用する場合には、発光色が区別できるものが好ましい。
【００１５】
本発明に使用する波長変換材料を含む印刷インキや塗工材料は、ビヒクルに当該波長変換材料を分散し、さらに有機溶剤を加えて混練し塗料化したものである。印刷インキといっても塗工材料としては、同質であり、地紋やパターン印刷に用いるものを印刷インキと表現している。
【００１６】
印刷インキや塗工材料のビヒクルとしては、ポリエチレン系〔ポリエチレン、エチレン−酢酸ビニル共重合体〕、塩化ビニル−酢酸ビニル共重合体、ポリプロピレン、ビニル系〔ポリ塩化ビニル、ポリビニルブチラール、ポリビニルアルコール、ポリ塩化ビニリデン、ポリビニルホルマール〕、アクリル系〔ポリメチルメタクリレート（ＰＭＭＡ）、ＭＭＡ−スチレン共重合体〕、セルロース系〔エチルセルロース、酢酸セルロース、プロピルセルロース、酢酸・酪酸セルロース、硝酸セルロース〕、ポリエステル系〔ポリエチレンテレフタレート、ポリブチレンテレフタレート〕、石油樹脂、ロジン変性フェノール樹脂、ウレタン系等の熱可塑性樹脂を挙げることができる。
これらの樹脂の添加量は、形成される印刷層の発光強度や印刷適性等を考慮して適宜決定することができる。
【００１７】
添加する有機溶剤は、使用するビヒクルとの関係で相溶性の良い溶剤を、また乾燥速度等を考慮して使用することになる。
一般的に用いられるのは、トルエンやキシレン、イソプロピルアルコール、メタノール、エチルアルコール、ブタノール、シクロヘキサノン、酢酸エチル、酢酸ブチル、メチルエチルケトン、メチルイソブチルケトン等である。また、植物油等が用いられる場合もある。
【００１８】
次に、本発明の偽造防止カードについて説明することとする。
図１、図２は、本発明の偽造防止カードの層構成の例を示す図である。
偽造防止カード１は、各種の層構成があり特定の層構成に限定されるものではないが、例えば、図１、図２の層構成とすることができる。
図１の場合、ポリエチレンテレフタレート（ＰＥＴ）からなるカード基材１１の表面側に地紋印刷層１２と絵柄印刷層１３があり、最表面は保護層１４となっている。カード基材１１の裏面側には、磁気記録層１５と磁気隠蔽層１６が設けられている。このような構成のカードはテレフォンカード等の用途に多い。
絵柄印刷層１３は特に制限はなく、一般的に公知のオフセット、グラビア、スクリーン印刷等の印刷法にて適宜印刷可能である。
【００１９】
図２の偽造防止カード１の層構成は、厚み２８０μｍの白色塩化ビニルコアシート２１１，２１２と、厚み１００μｍの透明塩化ビニルオーバーシート２１３，２１４からなる。オーバーシート２１３には転写した磁気層２５が設けられている。
これらは、自己熱融着性の塩化ビニルシートを熱圧プレスして一体のカード基体にしたものである。プレス条件は、通常、１５０°Ｃ、２５ｋｇ／ｃｍ　２、時間１５分程度となる。このような構成のカードはクレジットカード、キャッシュカード等の用途に多い。
【００２０】
本発明の偽造防止カードの特徴は、地紋印刷層１２，２２の印刷に波長変換材料を２種類以上混合した印刷インキを使用することにある。
波長変換材料はインキ固形分に対して、０．５％以上混合すれば、励起光照射時に目視で発光を確認できることが後述の実施例でも確認されている。また、励起光を照射しない状態では目視で当該材料の存在を認識することができない。
さらに、当該材料を分散したインキ自体が透明で不可視なものにすれば、より一層、高いセキュリティー性が得られる。
【００２１】
地紋印刷層１２，２２の地紋は、特に限定されるものではないが、通常の証券や証紙、紙幣等に使用する彩紋や単色の地模様、あるいは微細な文字パターン、幾何学的パターン等を採用することができる。
【００２２】
カード基材１１は、使用目的に応じて選定されるものであり、特に限定されるものではないが、一般的にはプラスチック基材が好ましい。
特に、ポリエチレンテレフタレート（ＰＥＴ）、ポリエチレンテレフタレート−Ｇ（ＰＥＴ−Ｇ）、ポリ塩化ビニル（ＰＶＣ）、ポリカーボネート（ＰＣ）、ポリプロピレン（ＰＰ）、ポリスチレン（ＰＳ）、ポリアリレート（ＰＡｒ）、トリアセチルセルロース（ＴＡＣ）、ジアセチルセルロース（ＤＡＣ）、ポリメタクリル酸メチル、各種生分解性プラスチック、天然樹脂、紙、合成紙などから単独で選択されたもの、または上記より選択されて組み合わされた複合体等が知られており、使用目的に応じて適宜選択可能であり特に制限はない。
【００２３】
【実施例】
以下、本発明の各種実施例について説明する。
（実施例１）
図１図示の磁気カードの形態において、カード基材１１として、厚み１８８μｍの２軸延伸ＰＥＴシートを使用し、裏面に磁気記録層１５、磁気隠蔽層１６を形成した。このカード基材１１の磁気記録層塗工面と反対側の面に、下記組成の地紋印刷用インキを用いてオフセット印刷法により印刷して、地紋印刷層１２を形成した。
＜地紋印刷用インキ組成＞
▲１▼波長変換材料（Ｙ２　Ｏ２　Ｓ：Ｅｕ）　　　　２重量部
▲２▼波長変換材料（ＹＦ３　：Ｅｒ，Ｙｂ）　　　２重量部
▲３▼ロジン変性フェノール樹脂　　　　　　　４０重量部
▲４▼植物油　　　　　　　　　　　　　　　　２０重量部
▲５▼溶剤　　　　　　　　　　　　　　　　　　　適宜量
▲６▼添加剤　　　　　　　　　　　　　　　　　　適宜量
上記において、Ｙ２　Ｏ２　Ｓ：Ｅｕは、付活剤がＥｕ（ユウロピウム）である紫外励起、赤外発光材料であり、ＹＦ３　：Ｅｒ，Ｙｂは、付活剤がＥｒ（エルビウム）とＹｂ（イッテルビウム）である、赤外線励起の緑色発光材料である。
【００２４】
次に、通常のオフセット印刷法で絵柄印刷層１３を形成したのち、下記組成の保護層用塗工液をオフセット印刷法により、乾燥時の厚さが１μｍとなるように塗布し保護層１４を形成した。
＜保護層用塗工液＞
▲１▼ポリエステル樹脂　　　　　　　　　　　５０重量部
▲２▼石油樹脂ワニス　　　　　　　　　　　　２０重量部
▲３▼植物油　　　　　　　　　　　　　　　　１０重量部
▲４▼添加剤　　　　　　　　　　　　　　　　　　適宜量
以上のようにして作製した磁気シート原反を、ＪＩＳＸ６３０１のＩＤ１型の個々のカードサイズ（８５．６０×５３．９８ｍｍ）に打ち抜き加工をし、偽造防止磁気カードを得た。
【００２５】
（実施例２）
地紋印刷用印刷インキに、実施例１の▲１▼，▲２▼の波長変換材料に代えて、下記波長変換材料を用いた以外は、実施例１と同様にして、偽造防止磁気カードを作製した。
▲１▼波長変換材料（ＳｒＡｌ２　Ｏ４　：Ｅｕ，Ｄｙ）
▲２▼波長変換材料（Ｎｄ０．４　Ｐ５　Ｏ４　）
上記において、ＳｒＡｌ２　Ｏ４　：Ｅｕ，Ｄｙは、付活剤がＥｕ（ユウロピウム）とＤｙ（ジスプロシウム）である、紫外励起、緑発光材料であり、Ｎｄ０．４　Ｐ５　Ｏ４　は、赤外線励起のより長波長の赤外発光材料である。
【００２６】
（実施例３）
地紋印刷用印刷インキに、下記組成の地紋印刷用インキを用いた以外は、実施例１と同様にして、偽造防止磁気カードを作製した。
＜地紋印刷用インキ組成＞
▲１▼波長変換材料（Ｙ２　Ｏ２　Ｓ：Ｅｕ）　　　　２重量部
▲２▼波長変換材料（ＹＦ３　：Ｅｒ，Ｙｂ）　　　２重量部
▲３▼顔料（黄）　　　　　　　　　　　　　　　８重量部
▲３▼ロジン変性フェノール樹脂　　　　　　　４０重量部
▲４▼植物油　　　　　　　　　　　　　　　　２０重量部
▲５▼溶剤　　　　　　　　　　　　　　　　　　　適宜量
▲６▼添加剤　　　　　　　　　　　　　　　　　　適宜量
【００２７】
（実施例４）
図２図示の偽造防止磁気カードを作製した。
まず、抗磁力６５０エルステッドの磁気層が塗工された磁気転写用ＰＥＴフィルムを、厚さ１００μｍの透明な塩化ビニルオーバーシート２１３の所定位置に、テープ状に熱転写し、ＰＥＴフィルムを剥離することにより磁気層２５を施した透明オーバーシートを得た。
次に、このオーバーシートを、図２のような基材構成の塩化ビニルからなる磁気カードの最上層の透明オーバーシート２１３として積層して使用し、熱圧プレスしてカード基体を作製した。
【００２８】
次に、上記カード基体の磁気層２５を設けた透明オーバーシート面に、下記組成の磁気隠蔽用塗工液をシルクスクリーン印刷法により、厚さ５μｍに塗布して磁気隠蔽層２６を形成した。
＜磁気隠蔽用塗工液組成＞
▲１▼アクリル系樹脂　　　　　　　　　　　　１５重量部
▲２▼酢酸ビニル系樹脂　　　　　　　　　　　１５重量部
▲３▼アルミニュウム粉末　　　　　　　　　　２０重量部
▲３▼顔料　　　　　　　　　　　　　　　　　　４重量部
▲４▼溶剤（シクロヘキサノン）　　　　　　　４０重量部
【００２９】
さらに磁気隠蔽層２６上に地紋印刷層２２を、下記組成の地紋印刷用インキを用いてシルクスクリーン印刷法により、厚さ１μｍになるように印刷した。
＜地紋印刷用インキ組成＞
▲１▼波長変換材料（Ｙ２　Ｏ２　Ｓ：Ｅｕ）　　　　２重量部
▲２▼波長変換材料（ＹＦ３　：Ｅｒ，Ｙｂ）　　　２重量部
▲３▼アクリル系樹脂　　　　　　　　　　　　２０重量部
▲４▼酢酸ビニル系樹脂　　　　　　　　　　　２０重量部
▲５▼溶剤（シクロヘキサノン）　　　　　　　５０重量部
【００３０】
次に、オフセット印刷法を用いて絵柄印刷層２３を形成した後、保護層２４を下記組成の保護用塗工液を用いてグラビア印刷法により塗布した。
＜保護用塗工液組成＞
▲１▼酢酸セルロース樹脂　　　　　　　　　　１０重量部
▲２▼ポリエステル樹脂　　　　　　　　　　　２０重量部
▲３▼溶剤（メチルエチルケトン）　　　　　１００重量部
最後に、ＪＩＳＸ６３０１のＩＤ１型カードサイズ（８５．６０×５３．９８ｍｍ）に打ち抜き、偽造防止用磁気カードを作製した。
【００３１】
（実施例５）
地紋印刷用インキに下記波長変換材料を用いた以外は、実施例４と同様にして、偽造防止磁気カードを作製した。
▲１▼波長変換材料（ＳｒＡｌ２　Ｏ４　：Ｅｕ，Ｄｙ）
▲２▼波長変換材料（Ｎｄ０．４　Ｐ５　Ｏ４　）
【００３２】
（実施例６）
地紋印刷用インキに下記印刷インキを用いた以外は、実施例４と同様にして、偽造防止磁気カードを作製した。
＜地紋印刷用インキ組成＞
▲１▼波長変換材料（Ｙ２　Ｏ２　Ｓ：Ｅｕ）　　　　２重量部
▲２▼波長変換材料（ＹＦ３　：Ｅｒ，Ｙｂ）　　　２重量部
▲３▼顔料（緑）　　　　　　　　　　　　　　　８重量部
▲４▼アクリル系樹脂　　　　　　　　　　　　２０重量部
▲５▼酢酸ビニル系樹脂　　　　　　　　　　　２０重量部
▲６▼溶剤（シクロヘキサノン）　　　　　　　５０重量部
【００３３】
（比較例１）
地紋印刷用インキに下記印刷インキの波長変換材料（Ｙ２　Ｏ２　Ｓ：Ｅｕ）の混合量を下記割合に変更した以外は、実施例４と同様にして偽造防止磁気カードを作製した。
波長変換材料（Ｙ２　Ｏ２　Ｓ：Ｅｕ）　　０．２重量部
【００３４】
（比較例２）
地紋印刷用インキに下記印刷インキの波長変換材料（Ｙ２　Ｏ２　Ｓ：Ｅｕ）の混合量を下記割合に変更した以外は、実施例４と同様にして偽造防止磁気カードを作製した。
波長変換材料（Ｙ２　Ｏ２　Ｓ：Ｅｕ）　　０．１重量部
【００３５】
実施例１〜実施例６、および比較例１〜２で作製した偽造防止磁気カードについて、ブラックライト（波長３６０ｎｍ）、および半導体レーザ（波長８２０ｎｍ）を地紋印刷部に照射して、目視で発光色を確認した。
さらに、分光器（日本分光株式会社製「ＣＰ２５Ｃ」）を用いて発光特性を測定した。表１に測定結果を示す。
【００３６】
【表１】
2004098561.tif 000003
【００３７】
以上の目視および測定結果を評価すると次のことを結論することができる。
（１）実施例１の偽造防止磁気カードは、波長変換材料Ｙ２　Ｏ２　Ｓ：Ｅｕが、ブラックライトにより励起されて、６２５ｎｍの赤色発光をしており、波長変換材料ＹＦ３　：Ｅｒ，Ｙｂは、半導体レーザーの赤外光励起により、５５０ｎｍの緑色発光をしている。これにより、検査光として、ブラックライトと赤色半導体レーザを用いれば、波長変換材料を含まない偽造カードや１種類の波長変換材料のみを含む偽造カードを明瞭に検出することができる。
【００３８】
（２）実施例２の偽造防止磁気カードは、波長変換材料ＳｒＡｌ２　Ｏ４　：Ｅｕ，Ｄｙが、ブラックライトにより励起されて、５２０ｎｍの緑色発光をしており、波長変換材料Ｎｄ０．４　Ｐ５　Ｏ４　は、半導体レーザーの赤外光励起により、より長波長域の赤外域に発光をしているが、目視では色光を感じることはできない。
これにより、検査光として、ブラックライトと赤色半導体レーザを用いれば、波長変換材料を含まない偽造カードや１種類の波長変換材料のみを含む偽造カードを明瞭に検出することができる。
【００３９】
（３）実施例３の偽造防止磁気カードは、地紋印刷インキの波長変換材料は、実施例１と同一であるが、黄色顔料が添加されている違いがある。
ブラックライトおよび半導体レーザーによる発光色は実施例１と同様であるが、本来黄色に地紋印刷されている部分からも発光するので、着色印刷されている偽造カードであっても明瞭に検出できることが示される。
（４）実施例４の偽造防止磁気カードは、カードの基材が塩化ビニルであるため、地紋印刷インキのビヒクルが実施例１と異なり、印刷もシルクスクリーン印刷であるが、波長変換材料は実施例１と同一であり、ブラックライトおよび半導体レーザー励起による発光色は実施例１と同一結果となることが示されている。
【００４０】
（５）実施例５の偽造防止磁気カードは、カードの基材が塩化ビニルであるため、地紋印刷インキのビヒクルが実施例２と異なり、印刷もシルクスクリーン印刷であるが、波長変換材料は実施例２と同一であり、ブラックライトおよび半導体レーザー励起による発光色は実施例２と同一結果となることが示されている。
（６）実施例６の偽造防止磁気カードは、地紋印刷インキの波長変換材料は、実施例４と同一であるが、緑色顔料が添加されている違いがある。
ブラックライトおよび半導体レーザーによる発光色は実施例１と同様であるが、本来緑色に地紋印刷されている部分からも発行するので、着色印刷されている偽造カードであっても明瞭に検出できることが示されている。
【００４１】
（７）比較例１は、波長変換材料であるＹ２　Ｏ２　Ｓ：Ｅｕの添加量が、実施例４の１０分の１の０．２重量部に減少されているが、結果的に実施例４と同様の目視および測定結果を呈示することが示されている。
ちなみに、実施例４におけるＹ２　Ｏ２　Ｓ：Ｅｕの全固形分に対する添加量は、約４．５５％、比較例１は、０．４７％となる。
（８）一方、比較例２は、波長変換材料であるＹ２　Ｏ２　Ｓ：Ｅｕの添加量を、実施例４の２０分の１の０．１重量部に減少した結果、赤色の発光を呈しないことが示されている。
比較例２のＹ２　Ｏ２　Ｓ：Ｅｕの全固形分に対する添加量は、約０．２４％となる。
【００４２】
（９）比較例１と比較例２の結果から、目視で発光を確認するためには、インキ固形分に対して波長変換材料が全固形分に対して、約０．５％混入されていれば、光照射時に目視で発光を確認することができ、また光を照射しない状態では目視で波長変換材料の存在を確認することができない。また、０．４％未満では発光が確認できず、不十分といえる。
【００４３】
【発明の効果】
以上のように、本発明の偽造防止カードは、２種類以上の波長変換材料が地紋またはパターン印刷層のインキに混合されているので、複数種の励起光を照射して偽造カードを明瞭に識別することができる。
また、波長変換材料は全面印刷ではなく、地紋またはパターンという部分印刷部に使用されているので、コスト面でもインキ費の低減を図ることができる。
【図面の簡単な説明】
【図１】本発明の偽造防止カードの層構成の例を示す図である。
【図２】本発明の偽造防止カードの層構成の他の例を示す図である。
【符号の説明】
１　　偽造防止カード
１１，２１　　基材
１２，２２　　地紋印刷層
１３，２３　　絵柄印刷層
１４，２４　　保護層
１５　　磁気記録層
１６，２６　　磁気隠蔽層
２５　　磁気層
【図１】
2004098561.tif 000004
【図２】
2004098561.tif 000005